(57)【要約】      （修正有）【課題】暗電流の増加を抑制し、高感度でＳ／Ｎ比の高い光検出器を提供する。【解決手段】光検出器２０は、量子井戸層１７と量子井戸層１７を積層方向に挟む障壁層１２とを含む活性層１９を有し、量子井戸層１７は、面内方向に周期的なポテンシャル変化を有する。【選択図】図３
2020170753.tif 000002
【特許請求の範囲】
【請求項１】
量子井戸層と前記量子井戸層を積層方向に挟む障壁層とを含む活性層、
を有し、
前記量子井戸層は、面内方向に周期的なポテンシャル変化を有する
ことを特徴とする光検出器。
【請求項２】
前記量子井戸層は、前記ポテンシャル変化の周期をａ、前記量子井戸層に含まれる不純物の面内密度をＮQWとすると、
ａ＜（π／２ＮQW）1/2
を満たす請求項１に記載の光検出器。
【請求項３】
前記活性層は、前記積層方向に前記量子井戸層と前記障壁層が交互に複数回繰り返された多重量子井戸を有し、前記面内密度は、前記多重量子井戸に含まれる前記量子井戸層の１層あたりの不純物密度である請求項２に記載の光検出器。
【請求項４】
前記量子井戸層は、第１のエネルギーバンドギャップを有する第１の化合物半導体と、前記第１のエネルギーバンドギャップよりも大きい第２のエネルギーバンドギャップを有する第２の化合物半導体が、前記面内方向で交互に配置されている、請求項１〜３のいずれか１項に記載の光検出器。
【請求項５】
前記障壁層は、前記第２のエネルギーバンドギャップよりも大きい第３のエネルギーバンドギャップを有する請求項４に記載の光検出器。
【請求項６】
請求項１〜５のいずれか１項に記載の光検出器と、
前記光検出器が実装された読出し回路と、
を有する撮像装置。
【請求項７】
基板の上の第１領域に第１の化合物半導体の層を形成し、
前記基板の面内方向で前記第１領域と隣接する第２領域に、前記第１の化合物半導体よりもエネルギーバンドギャップの大きい第２の化合物半導体の層を形成して前記面内方向に周期的なポテンシャル変化を有する第１の層を形成し、
前記第１の層を、前記第１の化合物半導体よりも前記エネルギーバンドギャップの大きい第２の層で積層方向に挟む、
光検出器の製造方法。
【発明の詳細な説明】
【技術分野】
【０００１】
本発明は、光検出器、これを用いた撮像装置、及び光検出器の製造方法に関する。
【背景技術】
【０００２】
量子型光検出器は、入射光の波長に対して活性な半導体層（活性層）と、活性層を挟む電極層とによって形成される。量子型光検出器に光が入射すると、活性層で光電変換されて光検出素子に光電流が流れる。素子を流れる電流の変化を読み取ることで、光信号が検出される。
【０００３】
量子型の赤外線検出器は、赤外域の光に感度を有し、赤外光が入射するとその光子によって活性層のキャリアが励起される。量子井戸型赤外線検出器（Quantum  Well  Infrared  Photodetector：ＱＷＩＰ）は量子型の赤外線検出器の一種であり、活性層に量子井戸構造が採用されている。
【０００４】
図１に示すように、一般的な量子井戸型光検出器は、半導体基板上にエネルギーバンドギャップが大きい障壁層と、エネルギーバンドギャップが小さい量子井戸層が交互に形成された積層構造を有する。キャリアは量子井戸層の基底束縛準位に束縛されており、入射光が量子井戸層で吸収されると、その光エネルギーによってキャリアは励起される。励起されたキャリアは量子井戸層の束縛を脱し、電極を通じて外部回路に流れることにより光電流を形成する。
【０００５】
微細な量子構造を作製する方法として、ステップフロー成長モードを利用して、基板と垂直な方向に量子井戸層を成長する方法（例えば、特許文献１参照）、量子細線を形成する方法（例えば、特許文献２参照）などが知られている。
【先行技術文献】
【特許文献】
【０００６】
【特許文献１】特許第６０５６２４９号
【特許文献２】特開２００７−２５１０８９号公報
【発明の概要】
【発明が解決しようとする課題】
【０００７】
図１の一般的な量子井戸型光検出器では、量子井戸に束縛されたキャリアは入射光によって励起されるため、束縛キャリアの数が多いほど光吸収が多く起こり、感度が高くなると考えられている。しかしながら、束縛キャリア数が多いと、熱的な励起によって束縛を脱するキャリアも増加し、暗電流が増大する。暗電流は雑音の原因となるため、束縛キャリアの数が一定レベル以上に増えると、光検出器の信号対雑音（Ｓ／Ｎ）比は、かえって低下する。
【０００８】
本発明は、光検出器における暗電流の増加を抑制し、高感度でＳ／Ｎ比の高い光検出器を提供することを目的とする。
【課題を解決するための手段】
【０００９】
本発明の一態様では、光検出器は、
量子井戸層と前記量子井戸層を積層方向に挟む障壁層とを含む活性層、
を有し、
前記量子井戸層は、面内方向に周期的なポテンシャル変化を有する。
【発明の効果】
【００１０】
光検出器における暗電流を抑制し、高感度でＳ／Ｎ比の高い光検出器を実現することができる。
【図面の簡単な説明】
【００１１】
【図１】一般的な量子井戸型光検出器の模式図である。
【図２】実施形態の光検出器の模式図である。
【図３】図２の活性層の構造を有する光検出器の動作を説明する図である。
【図４Ａ】実施形態の光検出器の製造工程図である。
【図４Ｂ】実施形態の光検出器の製造工程図である。
【図４Ｃ】実施形態の光検出器の製造工程図である。
【図４Ｄ】実施形態の光検出器の製造工程図である。
【図４Ｅ】実施形態の光検出器の製造工程図である。
【図４Ｆ】実施形態の光検出器の製造工程図である。
【図４Ｇ】実施形態の光検出器の製造工程図である。
【図４Ｈ】実施形態の光検出器の製造工程図である。
【図４Ｉ】実施形態の光検出器の製造工程図である。
【図５】実施形態の量子井戸の面内方向のＥ−ｋ特性を一般的な量子井戸の面内方向のＥ−ｋ特性と比較する図である。
【図６】実施形態の量子井戸の面内方向のＥ−ｋ特性と暗電流抑制効果を説明する図である。
【図７】実施形態の光検出器の画素構造を示す図である。
【図８】実施形態の光検出器を用いた撮像装置の模式図である。
【発明を実施するための形態】
【００１２】
実施形態では、光検出器の量子井戸層において、面内方向に周期的なポテンシャルを形成する。たとえば、量子井戸層が広がる面をｘ−ｙ平面とした場合、ｘ方向またはｙ方向に、エネルギーポテンシャルが周期的に変化する構成にする。
【００１３】
好ましい構成例では、量子井戸層の内部の電子密度をＮQWとすると、面内方向のポテンシャル変化の周期ａを、
ａ＜（π／２ＮQW）1/2
とする。量子井戸内部の電子密度は、量子井戸層の不純物密度、または積層方向に量子井戸と障壁層が周期的に繰り返される多重量子井戸の場合は、一周期内の不純物密度と読み替えてもよい。
【００１４】
量子井戸層の面内方向にエネルギー構造が周期的に変化してエネルギーギャップが形成されることで、光吸収を維持したまま暗電流を抑制することができる。このメカニズムの詳細については、後述する。
【００１５】
図２は、実施形態の光検出器１０の模式図である。光検出器１０は、コンタクト層１１と、活性層１９と、コンタクト層１８がこの順に積層された積層構造を有する。活性層１９は、積層方向に交互に繰り返し配置される障壁層１２と量子井戸層１７を有し、多重量子井戸（ＭＱＷ：Multiple  Quantum  Well）構造を採用する。
【００１６】
量子井戸層１７は、その面内で一定の方向に高ポテンシャル層１６と低ポテンシャル層１５が繰り返し配置された周期構造を有する。この例では、活性層１９の積層方向をｚ方向、量子井戸層１７が拡がる面をｘ−ｙ平面、面内でポテンシャルが周期変化する方向をｘ方向としているが、この例に限定されない。量子井戸層１７の面内で、ｙ方向に周期ポテンシャルを形成してもよい。
【００１７】
光検出器１０は、積層方向に複数の量子井戸層１７を有し、各量子井戸層１７が面内方向にポテンシャル変化の周期構造を有している。
【００１８】
積層方向では、薄い量子井戸層１７を、それよりもバンドギャップの大きい障壁層１２で挟む込むことで、量子井戸層１７の内部のエネルギーの準位が量子化され、離散化した量子準位間（サブバンド間）で光が吸収される。量子井戸層１７と障壁層１２の組成、繰り返し回数、組成の変化の態様等を調整することで、サブバンド準位を制御して、活性層１９で吸収される光の波長域を制御することができる。
【００１９】
面内方向では、各量子井戸層１７は周期的なポテンシャル変化を持ち、このポテンシャル変化の周期で決まる波数平面（ブラッグ面、もしくはブリルアンゾーン境界）、またはその近傍で、面内方向のエネルギーにギャップが生じる。波数空間においてすべてのブラッグ面の内側（原点側）として定義される第１ブリルアンゾーンでは、ゾーン境界近傍でエネルギーが低下する。
【００２０】
第１ブリルアンゾーンの境界近傍でのエネルギーの低下により、この領域で状態密度が高くなる。そのため、束縛電子の数が同じであるとすると、束縛電子が第１ブリルアンゾーン内に収まる場合にはフェルミ準位は低下する。このとき、熱励起によって電子が脱出するときの障壁が相対的に高くなり、暗電流を抑制することができる。このメカニズムについては、図６を参照してより詳細に説明する。
【００２１】
量子井戸層１７の内部の高ポテンシャル層１６と、積層方向の障壁層１２に、同じ材料を用いてもよいし、格子整合が維持される範囲で異なる材料を用いてもよい。同じ材料を用いるときは、組成を異ならせてもよい。障壁層１２のエネルギーバンドギャップを、面内の高ポテンシャル層１６のバンドギャップよりも大きく設定してもよい。
【００２２】
たとえば、光検出器１０を８〜１２μｍの波長に感度を有する赤外線検出器として用いるときは、ＧａＡｓ系の材料を用い、ｘ−ｙ面内の所定の方向（たとえばｘ方向）にＧａＡｓの低ポテンシャル層１５とＡｌＧａＡｓの高ポテンシャル層１６を繰り返し配置して量子井戸層１７を形成する。
【００２３】
この量子井戸層１７を、積層方向（ｚ方向）にＡｌＧａＡｓの障壁層１２で挟み込む。高ポテンシャル層１６のＡｌ組成を、障壁層１２のＡｌ組成より小さく設定してもよい。これにより積層方向には多重量子井戸が形成され、かつ、面内方向に周期的なポテンシャル変化を有する赤外線検出器が得られる。
【００２４】
図３は、光検出器２０の動作を説明する図である。光検出器２０では、下部のコンタクト層１１と上部のコンタクト層１８にそれぞれ電極を設けて電圧を印加し、励起された自由キャリアを電極に集めて、光電流を測定する。
【００２５】
図３では、図２の積層構造が部分的に除去されて、下部のコンタクト層１１の一部を露出する。露出したコンタクト層１１の上面に、電極２３を配置する。上部のコンタクト層１８の表面に回折格子２４を設け、回折格子２４を有するコンタクト層１８に上部の電極２２を設ける。電極２２は反射ミラーとして機能してもよい。
【００２６】
コンタクト層１１の底面側から光が入射すると、活性層１９で所定の波長域の光が吸収され、量子井戸層１７の内部の電子が励起され、サブバンド間を遷移して自由キャリアが生成される。活性層１９の両端に印加される電圧によって電界が生成され、自由キャリアが電界に沿って流れて、光電流が取り出される。光電流の量は入射光の強度と相関するので、光電流をモニタすることで入射光の強度を測定することができる。
【００２７】
活性層１９の積層方向（コンタクト層１１と垂直な方向）の量子閉じ込めにより電子の準位が量子化されているため、量子力学的選択則により、垂直に入射する光は吸収されない。入射光は活性層１９を透過したのち、回折格子２４により散乱され、活性層１９に戻る。散乱光は多重量子井戸に斜めに入射し、光吸収を生じ、光検出を可能とする。
【００２８】
各量子井戸層１７の面内方向のポテンシャル周期によって、変換効率を維持して雑音が抑制されているので、高感度で光検出することができる。
【００２９】
図４Ａ〜図４Ｉは、実施形態の光検出器２０の製造工程図である。一例として赤外域に感度を有する赤外線検出器を作製する。
【００３０】
図４Ａで、半絶縁性のＧａＡｓ基板２１の上に、下部のコンタクト層１１となるｎ型のＧａＡｓ層を分子線エピタキシー法により形成する。ｎ型のＧａＡｓのドーパントとしてＳｉを用いる。Ｓｉの濃度は、たとえば２×１０18／ｃｍ3である。このｎ型ＧａＡｓ層のコンタクト層１１の厚さは、たとえば１０００ｎｍである。
【００３１】
ここで用いられるＧａＡｓ基板２１は、微傾斜基板である。一例として、ＧａＡｓ基板は、（１００）面から［０−１１］方向に０．５°程度傾斜しており、基板表面に、３２ｎｍ程度のテラス幅Ｗ１の微細なステップが存在する。
【００３２】
ステップ構造の傾斜基板の上に成長するＧａＡｓのコンタクト層１１も、下地の基板の表面形状を反映して、同程度のテラス幅Ｗ１のステップを有する。
【００３３】
図４Ｂで、障壁層１２としてＡｌＧａＡｓ層を５０ｎｍ成長する。障壁層１２のＡｌ組成は、たとえば０．３である。成長したＡｌ0.3Ｇａ0.7Ａｓ層の表面には、基板２１の表面形状を反映した微細なステップが存在する。
【００３４】
図４Ｃ〜図４Ｆで、面内周期ポテンシャルを持つ量子井戸層１７を形成する。まず、図４Ｃで、ｎ型ＡｌＧａＡｓ層１３を５ｎｍに成長する。ドーパントにはＳｉを用い、濃度は４×１０17／ｃｍ3とする。ドープされるＳｉからは電子が遊離し、その電子は量子井戸層１７の束縛キャリアとなり得る。
【００３５】
次に、図４Ｄで、ステップフロー成長モードを利用してＧａＡｓ層１５１を成長する。原料分子はステップのコーナーにトラップされやすく、段差に近い側からＧａＡｓ層１５１が形成される。原料のＧａとＡｓは、ＧａＡｓ層１５１がテラス幅Ｗ１の半分（この例では１６ｎｍ）の幅Ｗ２だけ成長するように供給される。
【００３６】
次に、図４Ｅで、ステップフロー成長モードを利用して、ＡｌＧａＡｓ層１６１を成長する。この場合も、原料分子は、ステップのコーナーから優先的に成長する。Ａｌの組成を０．１とし、ＧａＡｓ層１５１のステップ端から、テラス幅Ｗ１の残りの半分である１６ｎｍだけ成長するように、Ａｌ、Ｇａ、及びＡｓを供給する。
【００３７】
図４Ｆで、図４Ｄと図４Ｆの工程を１７回繰り返して量子井戸層１７−１を形成する。量子井戸層１７−１では、ＧａＡｓ層１５１層と、ＧａＡｓよりもエネルギーバンドギャップの大きいＡｌＧａＡｓ層１６１が、面内方向に繰り返し形成されている。ＧａＡｓ層１５１とＡｌＧａＡｓ層の繰り返し周期は、テラス幅Ｗ１に相当する。
【００３８】
図４Ｇで、面内周期構造を有する量子井戸層１７−１の上に、障壁層１２−１となるＡｌＧａＡｓ層を４０ｎｍ成長する。Ａｌの組成は０．３とする。
【００３９】
図４Ｈで、図４Ｃ〜図４Ｆの工程をｎ回繰り返して、障壁層１２、及び１２−１〜１２−ｎの各層の間に挟まれた量子井戸層１７−１〜１７−ｎを形成する。この例では、図４Ｃ〜図４Ｆを２０回繰り返して、２０層のＭＱＷを形成する。最上層の障壁層１２−ｎの上に、上部のコンタクト層１８として、ｎ型のＧａＡｓ層を１５００ｎｍ成長する。
【００４０】
図４Ｉで、標準的なリソグラフィとエッチングにより、回折格子２４を形成し、所定の領域で下部のコンタクト層１１まで掘削する。その後、金属蒸着法により、上部の電極２２と下部の電極２３を形成する。電極は、たとえばＡｕＧｅ／Ａｕ電極である。
【００４１】
下部の電極２３と上部の電極２２の間に電位差を与え、間に流れる電流を計測することで、光入射による電流変化を観察することができ、光検出器として機能する。
【００４２】
図５は、実施形態の量子井戸の面内方向のＥ−ｋ特性を、面内方向のポテンシャル周期を持たない一般的な量子井戸の面内方向のＥ−ｋ特性と比較する図である。図５（Ａ）と図５（Ｂ）において、横軸は面内方向の波数ｋ、縦軸は面内方向のエネルギーＥである。
【００４３】
図５（Ａ）で、実施形態の量子井戸では、面内方向のポテンシャル周期により、この周期で決まる波数面においてエネルギーギャップが発生する。より詳細には、面内方向のポテンシャル周期に対してブラッグ条件を満たす波数面（ブラッグ面、ブリルアンゾーン境界）でエネルギーギャップを生じ、その近傍でエネルギーが変化する。
【００４４】
ブリルアンゾーン境界近傍では、第１ブリルアンゾーンではエネルギーが低下し、ブリルアンゾーン境界の外側（第２ブリルアンゾーン）ではエネルギーが上昇する。
【００４５】
これに対し、図５（Ｂ）では、面内にポテンシャル分布がないので、エネルギーギャップは生じない。
【００４６】
図６は、実施形態と面内に周期ポテンシャルがない構成とを比較し、暗電流抑制の効果を説明する図である。ここで、基底準位および励起準位のエネルギー位置は量子井戸層１７と障壁層１２の組成、繰り返し回数、組成の変化の態様等により適切に調整されているものとする。
【００４７】
束縛電子はフェルミ準位までのエネルギー準位を占有しており、フェルミ準位と障壁層の伝導帯底のエネルギーＥＣとのエネルギー差ΔＥは熱的な励起による脱出障壁エネルギーを表す。束縛電子はΔＥ以上のエネルギーを熱的に得ることで、光励起によらず量子井戸の束縛を脱し、暗電流を形成する。
【００４８】
実施形態において、エネルギーギャップの形成により、第１ブリルアンゾーン境界近傍でエネルギーが下がると、束縛電子が第１ブリルアンゾーン内に収まる場合にはフェルミ準位が下がり、脱出障壁エネルギーΔＥが大きくなる。これは、熱励起による電子の脱出が抑制され、暗電流が低減することを意味する。
【００４９】
ここで、光検出器の感度（光吸収効率）は量子井戸の束縛電子の数に比例し、暗電流Ｊdは束縛電子の脱出確率に比例するとする。
【００５０】
面内の周期ポテンシャルがない従来構造では、束縛電子の数ｎは式（１）で表される。
【００５１】
【数１】
2020170753.tif 000003
右辺の（ＥF−Ｅ1）はフェルミ準位と基底準位の差であり、束縛電子が存在するエネルギー領域である。ｍ*／πｈ2は量子井戸の状態密度、ＡQWは井戸面積である。また、ｍ*は電子の有効質量、ｈはプランク定数である。
【００５２】
素子中で、電子はフェルミ−ディラック分布しているが、フェルミ準位ＥFから一定程度を超えてエネルギーが大きい領域では、マックスウェル−ボルツマン分布で近似される（電子のエネルギーをＥ、ボルツマン定数をＫＢ、絶対温度をＴとして、Ｅ−ＥF＞＞ＫBＴ）。
【００５３】
障壁層の伝導帯底のエネルギーＥCよりも高いエネルギーを持つ電子については、マックスウェル−ボルツマン分布で近似できる。典型的に、Ｅ−ＥF＞１００ｍｅＶ、ＫBＴ＜７ｍｅＶである。
【００５４】
ＥCよりも高いエネルギーを持った電子が暗電流として流れるため、暗電流は式（２）で表される。
【００５５】
【数２】
2020170753.tif 000004
【００５６】
式（１）のＥFを式（２）に代入してＥFを消すと、式（３）になる。ここでＣは比例係数である。
【００５７】
【数３】
2020170753.tif 000005
【００５８】
面内の周期ポテンシャルのない従来構造だと、束縛電子数ｎ（感度に比例）と暗電流Ｊdの関係は、式（３）で概ね決まってしまう。
【００５９】
求めるものは、感度を変えずに、暗電流を低減すること、すなわち、束縛電子数を変えずに、フェルミ準位ＥFを下げ、熱的な励起に対する脱出障壁エネルギーΔＥを増大させることである。そのためには、束縛電子が第１ブリルアンゾーンにのみ分布すればよい。
【００６０】
束縛電子が第１ブリルアンゾーンにのみ分布する十分条件は以下のようになる。
【００６１】
光検出器の多重量子井戸構造と全体の不純物ドーピングプロファイルは、単一の量子井戸構造と不純物ドーピングプロファイルを周期的に繰り返したものであるとする。また、不純物はすべて活性化してキャリアを生成し、生成されたキャリアはほぼすべて量子井戸に束縛されるものとする（ｅｘｐ（−ΔＥ／ＫBＴ)＜＜１）。
【００６２】
通常の量子井戸の状態密度は、
【００６３】
【数４】
2020170753.tif 000006
で表される。フェルミ準位をＥF、基底準位をＥ１、不純物の面密度をＮ2Dとすると、式（１）と同様に、式（４）が成り立つ。
【００６４】
【数５】
2020170753.tif 000007
つまり、量子井戸内に埋まっている状態数と電子数は同じである。
【００６５】
エネルギーＥFを持つ電子の波数ｋFは、
【００６６】
【数６】
2020170753.tif 000008
より、式（５）となる。
【００６７】
【数７】
2020170753.tif 000009
つまり（２次元の）ｋ空間中で電子は、
【００６８】
【数８】
2020170753.tif 000010
の領域を占有している。
【００６９】
周期ａを持つ（１次元の）周期的ポテンシャルによりエネルギーギャップが形成される波数（第１ブリルアンゾーンの境界）は、ｋ＝π／ａであるから、
【００７０】
【数９】
2020170753.tif 000011
であれば、束縛電子は、エネルギーギャップ位置より小さい波数領域に分布することになる。上式を変形して、式（６）が得られる。
【００７１】
【数１０】
2020170753.tif 000012
【００７２】
式（６）の不純物面密度Ｎ2Dを、実施形態の量子井戸層１７に存在する不純物の面密度ＮQWに置き換えると、実施形態の量子井戸層１７の面内ポテンシャル周期ａが
ａ＜（π／２ＮQW）1/2
を満たす場合に、束縛電子はエネルギーギャップ位置よりも小さい波数領域に分布する。
【００７３】
一方、量子井戸内の波動関数を量子井戸層１７の面に対して垂直な方向に分離すると、光の吸収確率は垂直方向の成分に依存し、面内方向の成分には依存しない。このため、ポテンシャル周期による面内方向のＥ−ｋ特性の変調は吸収確率に影響せず、感度は従前と同様に維持することができる。
【００７４】
これは、量子井戸内における基底状態から励起状態への変化が、電子状態としては量子井戸の垂直方向の運動量変化に対応するためである。
【００７５】
このように、実施形態の量子井戸層１７の面内方向のポテンシャル変化の周期ａと、多重井戸を形成する量子井戸層１７の一層当たりの不純物密度（面密度）ＮQWが、
ａ＜（π／２ＮQW）1/2
を満たすことで、感度を保ったまま暗電流を抑制することができる。
【００７６】
図７は、実施形態の構成をアレイ型の光検出器３０に適用したときの画素構造を示す図である。光検出器２０では、たとえば図２に示す光検出構成の画素３１が２次元アレイ状に配置されている。
【００７７】
各画素の活性層１９は、量子井戸層１７と障壁層１２が交互に積層されたＭＱＷ構造を有し、量子井戸層１７は、面内方向に周期的なポテンシャル変化をもつ。活性層１９が赤外光に感度を持つ場合、２次元アレイに配置される複数の赤外線検出素子で物体から放射される赤外光を検知し、測定対象の表面の温度分布情報を取得することができる。
【００７８】
隣接する画素３１と画素３１の間は、下部のコンタクト層１１に達する分離溝３３で分離されており、画素３１の表面とコンタクト層１１の露出面は、絶縁膜３２で保護されている。光は基板２１の裏面から入射し、コンタクト層１１は、共通電極として機能する。上部の電極２２はバンプ電極３４と電気的に接続されている。
【００７９】
各画素で、量子井戸の伝導帯側に生じる量子準位のサブバンド間遷移による光吸収により、所定のピーク波長で分光応答が得られる。各画素３１の検出値を読み出すときは、コンタクト層１１と、上部の電極２２に電圧が印加され、光吸収によって励起された電荷をバンプ電極３４から読み出す。各画素３１の電流値の分布を得ることで、２次元画像が得られる。
【００８０】
量子井戸層１７の面内方向のポテンシャル周期によって暗電流が抑制される一方、量子井戸の垂直方向への状態遷移によって、面内方向のポテンシャル周期に影響されずに光検出感度を維持することができる。
【００８１】
図８は、図７の光検出器３０を用いた撮像装置５０の模式図である。光検出器３０は、各画素３１に設けられたバンプ電極３４によって、読出し回路５１にフリップチップ実装されている。読出し回路５１の外周には、垂直走査回路（シフトレジスタ）、水平走査回路（シフトレジスタ）、水平読出し回路、ノイズキャンセラ等の回路が配置されている。
【００８２】
読出し回路５１から光検出器３０の下部のコンタクト層１１に所定のバイアス電圧を印加し、バンプ電極３４に順次電圧を印加することで、各画素３１の電荷量が順次読み出される。読み出された電荷量はアナログ電気信号として読出し回路５１に入力される。アナログ電気信号は、読出し回路５１によってノイズキャンセル、増幅等の処理を受けてもよい。その後、デジタル変換、二値化処理等により、検出された光分布を表わす二次元画像を生成してもよい。
【００８３】
光検出器３０において、量子井戸層の面内方向のポテンシャル周期により雑音（暗電流）が抑制されているので、光検出器３０を必ずしも極低温環境に維持しなくてもよいが、光検出器３０をデューワ等の冷却容器内に配置してもよい。この場合、冷却温度の条件を緩和することができる。
【００８４】
以上、特定の構成例に基づいて本発明を説明してきたが、本発明は上記の構成に限定されない。たとえば、ｘ−ｙ面内でポテンシャル周期を有する量子井戸層１７は、ｘ方向またはｙ方向に、ＩｎＧａＡｓの領域とＡｌＧａＡｓの領域を交互に配置してもよい。この場合、ステップフロー成長モードを利用してＩｎＧａＡｓ量子井戸を形成する際に、Ｇａの原料濃度を制御して、初期のＩｎＡｓ種結晶から横方向にＩｎＧａＡｓを成長してもよい。
【００８５】
量子井戸層１７の面内周期をステップフロー成長で形成する繰り返し回数は１７回に限定されず、所望のエネルギー準位を設計するために適切な回数に設定してもよい。同様に積層方向の多重井戸の繰り返し回数は２０回に限定されない。積層方向に量子井戸層１７を挟み込む障壁層１２をＡｌＧａＡｓで形成する場合は、障壁層１２のＡｌ組成を、量子井戸層１７の面内に配置される高ポテンシャル層１６のＡｌ組成よりも大きく設定してもよい。
【００８６】
実施形態の光検出器と撮像装置は、セキュリティ監視、設備の熱管理等に広く用いることができる。
【００８７】
以上の説明に対し、以下の付記を提示する。
（付記１）
量子井戸層と前記量子井戸層を積層方向に挟む障壁層とを含む活性層、
を有し、
前記量子井戸層は、面内方向に周期的なポテンシャル変化を有する
ことを特徴とする光検出器。
（付記２）
前記量子井戸層は、前記ポテンシャル変化の周期をａ、前記量子井戸層に含まれる不純物の面内密度をＮQWとすると、
ａ＜（π／２ＮQW）1/2
を満たす付記１に記載の光検出器。
（付記３）
前記活性層は、前記積層方向に前記量子井戸層と前記障壁層が交互に複数回繰り返された多重量子井戸を有し、前記面内密度は、前記多重量子井戸に含まれる前記量子井戸層の１層あたりの不純物密度である付記２に記載の光検出器。
（付記４）
前記量子井戸層は、第１のエネルギーバンドギャップを有する第１の化合物半導体と、前記第１のエネルギーバンドギャップよりも大きい第２のエネルギーバンドギャップを有する第２の化合物半導体が、前記面内方向で交互に配置されている、付記１〜３のいずれかに記載の光検出器。
（付記５）
前記障壁層は、前記第２のエネルギーバンドギャップよりも大きい第３のエネルギーバンドギャップを有する付記４に記載の光検出器。
（付記６）
前記第２の化合物半導体と前記障壁層は、同じ材料で、異なる組成で形成されている付記５に記載の光検出器。
（付記７）
前記活性層を支持する基板、
をさらに有し、
前記基板は傾斜基板である付記１〜６のいずれかに記載の光検出器。
（付記８）
前記傾斜基板は、表面に所定の幅のステップを有し、
前記ポテンシャル変化の前記周期は前記幅に相当する付記７に記載の光検出器。
（付記９）
付記１〜８のいずれかに記載の光検出器と、
前記光検出器が実装された読出し回路と、
を有する撮像装置。
（付記１０）
前記光検出器は、分離溝によって互いに分離された複数の画素の配列を有し、
前記画素の各々が前記活性層を有し、
前記光検出器は、前記複数の画素に形成された突起電極によって前記読出し回路にフリップチップ実装されている付記９に記載の撮像装置。
（付記１１）
基板の上の第１領域に第１の化合物半導体の層を形成し、
前記基板の面内方向で前記第１領域と隣接する第２領域に、前記第１の化合物半導体よりもエネルギーバンドギャップの大きい第２の化合物半導体の層を形成して前記面内方向に周期的なポテンシャル変化を有する第１の層を形成し、
前記第１の層を、前記第１の化合物半導体よりも前記エネルギーバンドギャップの大きい第２の層で積層方向に挟む、
光検出器の製造方法。
（付記１２）
前記第１の化合物半導体と、前記第２の化合物半導体をステップフロー成長モードで形成する付記１１に記載の光検出器の製造方法。
（付記１３）
表面に所定の幅のステップを有する傾斜基板を前記基板として用いる、付記１１または１２に記載の光検出器の製造方法。
（付記１４）
前記第１の化合物半導体を、前記ステップの前記面内方向の第１の位置まで成長し、
前記第２の化合物半導体を、前記第１の位置から前記ステップの端部まで成長する、
付記１３に記載の光検出器の製造方法。
【符号の説明】
【００８８】
１０、２０、３０  光検出器
１１  コンタクト層
１２，２１−１〜１２−ｎ  障壁層
１５  低ポテンシャル層（第１の化合物半導体）
１６  高ポテンシャル層（第２の化合物半導体）
１７、１７−１〜１７−ｎ  量子井戸層
１８  コンタクト層
２２，２３  電極
３４  バンプ電極（突起電極）
５０  撮像装置
５１  読出し回路
【図１】
2020170753.tif 000013
【図２】
2020170753.tif 000014
【図３】
2020170753.tif 000015
【図４Ａ】
2020170753.tif 000016
【図４Ｂ】
2020170753.tif 000017
【図４Ｃ】
2020170753.tif 000018
【図４Ｄ】
2020170753.tif 000019
【図４Ｅ】
2020170753.tif 000020
【図４Ｆ】
2020170753.tif 000021
【図４Ｇ】
2020170753.tif 000022
【図４Ｈ】
2020170753.tif 000023
【図４Ｉ】
2020170753.tif 000024
【図５】
2020170753.tif 000025
【図６】
2020170753.tif 000026
【図７】
2020170753.tif 000027
【図８】
2020170753.tif 000028